Brevet FR3067265A1 (20181214)

REVENDICATIONS1. Procédé de préparation d'un solide comprenant les étapes de : a) mélange d'un ensemble comprenant au moins une poudre de Cu2(OH)2003, une poudre d'un oxyde d'un métal choisi dans le groupe constitué par le cuivre, le zinc, le fer, le manganèse et leur mélange, et au moins un liant ; b) mise en contact du mélange de l'étape a) avec une solution aqueuse et malaxage de la pâte obtenue ; c) extrusion de la pâte malaxée dans l'étape b) à une pression comprise entre 3 et 25 MPa ; d) calcination des extrudés à une température comprise entre 140°C et 500°C et une durée comprise entre 10 min et 6 heures, sous un flux gazeux comprenant de l'oxygène.\n<CLM>\1\tProcédé selon la revendication 1 dans lequel les extrudés obtenus à l'issue de l'étape c) sont séchés à une température comprise entre 70 et 160°C pendant une durée comprise entre 1 et 24 heures avant d'être calcinés dans l'étape d).\n<CLM>\1\tProcédé selon l'une des revendications précédentes dans lequel la teneur en poudre(s) d'oxyde d'un métal choisi dans le groupe constitué par le cuivre, le zinc, le fer, le manganèse et leur mélange introduite(s) dans l'ensemble mélangé lors de l'étape a), exprimée par le ratio de la masse de poudre(s) d'oxyde(s) métallique(s) introduite(s) dans l'ensemble mélangé lors de l'étape a) sur la masse totale de poudre(s) de malachite et de poudre(s) d'oxyde(s) métallique introduites dans l'ensemble mélangé lors de l'étape a) est compris entre 0,01 et\n<CLM>\1\t4. Procédé selon l'une des revendications précédentes dans lequel ladite poudre de 0u2(OH)2003 présente une distribution bimodale. 26\n<CLM>\1\tProcédé selon la revendication précédente dans lequel ladite poudre de Cu2(OH)2003 comprend de 0,1 à 99,9% poids de particules de malachite dont le D50 est compris entre 1 et 15 11m, et de 99,9 à 0,1% poids de particules de malachite dont le D50 est compris entre 25 et 100 11m, le pourcentage poids étant exprimé relativement au poids total de 5 malachite.\n<CLM>\1\tProcédé selon l'une des revendications précédentes dans lequel ledit oxyde d'un métal compris dans l'ensemble de ladite étape a) est l'oxyde de cuivre, ledit ensemble étant exempt d'oxyde de zinc. 10\n<CLM>\1\tProcédé selon l'une des revendications 1 à 5 dans lequel ledit oxyde d'un métal compris dans l'ensemble de ladite étape a) est l'oxyde de zinc, ledit ensemble étant exempt de poudre d'oxyde de cuivre. 15\n<CLM>\1\tProcédé selon l'une des revendications précédentes dans lequel ladite solution aqueuse de ladite étape b) contient un agent peptisant acide ou basique.\n<CLM>\1\tProcédé selon la revendication 8 dans lequel ladite solution aqueuse contient de l'acide nitrique, le ratio masse de HNO3 / masse d'oxydes métalliques étant compris entre 0,5 20 et 10% poids.\n<CLM>\1\tProcédé selon la revendication 8 dans lequel ledit agent peptisant basique est choisi dans le groupe constitué par la soude, la potasse, l'ammoniaque, l'hydroxyde de tétraéthylammonium (TEAOH), le carbonate d'ammonium et leurs mélanges, le ratio 25 masse d'agent peptisant basique / masse d'oxydes métalliques étant compris entre 1 et 10% poids.\n<CLM>\1\tProcédé selon l'une des revendications 1 à 7 dans lequel la solution aqueuse de ladite étape b) est de l'eau déionisée.\n<CLM>\1\tProcédé selon l'une des revendications précédentes dans lequel l'étape d) de calcination est réalisée à une température comprise entre 200°C et 500°C.